ЭЛАСТИЧНОЕ ВПИТЫВАЮЩЕЕ НЕТКАНОЕ ПОЛОТНО, ИЗГОТОВЛЕННОЕ СОВМЕСТНЫМ ФОРМОВАНИЕМ

1. Эластичное образованное совместным формованием нетканое полотно, содержащее матрицу выдуваемых из расплава волокон и впитывающий материал, при этом выдуваемые из расплава волокна составляют от 45 вес.% до около 99 вес.% полотна и впитывающий материал составляет от около 1 вес.% до около 55 вес.% полотна, и при этом выдуваемые из расплава волокна образованы из термопластической композиции, которая содержит по меньшей мере один сополимер пропилена и α-олефина, имеющий содержание пропилена от около 60 мол.% до около 99,5 мол.% и содержание α-олефина от около 0,5 мол.% до около 40 мол.%, при этом сополимер дополнительно имеет плотность от около 0,86 до около 0,90 г на кубический сантиметр и композиция имеет скорость течения расплава от около 120 до около 6000 г в 10 минут, определенную при 230°С в соответствии с методом тестирования D1238-E ASTM.
2. Эластичное образованное совместным формованием нетканое полотно по п.1, в котором α-олефин включает этилен.
3. Эластичное образованное совместным формованием нетканое полотно по п.1, в котором пропилен составляет от около 85 мол.% до около 98 мол.% сополимера и α-олефин составляет от около 2 мол.% до около 15 мол.% сополимера.
4. Эластичное образованное совместным формованием нетканое полотно по п.1, в котором сополимер имеет плотность от около 0,861 до около 0,89 г на кубический сантиметр, и предпочтительно от около 0,862 до около 0,88 г на кубический сантиметр.
5. Эластичное образованное совместным формованием нетканое полотно по п.1, в котором сополимер пропилена является катализированным с единым центром полимеризации.
6. Эластичное образованное совместным формованием нетканое полотно по п.1, в котором скорость течения расплава композиции составляет от около 170 до около 1500 грамм в 10 минут.
7. Эластичное образованное совместным формованием нетканое полотно по п.1, в котором термопластическая композиция содержит от около 0,001 вес.% до около 15 вес.% поверхностно-активного вещества.
8. Эластичное образованное совместным формованием нетканое полотно по п.1, в котором сополимер пропилена и α-олефина составляет от около 15 вес.% до около 99,9 вес.% термопластической композиции.
9. Эластичное образованное совместным формованием нетканое полотно по п.1, в котором впитывающий материал содержит волокна пульпы.
10. Эластичное образованное совместным формованием нетканое полотно по п.1, в котором впитывающий материал содержит частицы супервпитывающего полимера или волокна супервпитывающего полимера.
11. Эластичное образованное совместным формованием нетканое полотно по п.1, в котором волокна, выдуваемые из расплава, составляют от 50 вес.% до около 90 вес.% полотна и впитывающий материал составляет от около 10 вес.% до около 50 вес.% полотна.
12. Эластичное образованное совместным формованием нетканое полотно по п.1, в котором полотно образует наружную поверхность, имеющую трехмерную текстуру, которая включает множество пиков и впадин.
13. Впитывающее изделие личной гигиены, содержащее эластичное образованное совместным формованием нетканое полотно по п.1.
14. Впитывающее изделие личной гигиены, содержащее обращенную к телу подкладку, впитывающую сердцевину, содержащую эластичное образованное совместным формованием нетканое полотно по п.1, и обращенный к одежде изолирующий слой.
15. Способ образования эластичного образованного совместным формованием нетканого полотна, предусматривающий: объединение вместе потока впитывающего материала с потоком выдуваемых из расплава волокон с образованием композитного потока, при этом выдуваемые из расплава волокна составляют от 45 вес.% до около 99 вес.% полотна и впитывающий материал составляет от около 1 вес.% до около 55 вес.% полотна, при этом выдуваемые из расплава волокна образованы из термопластической композиции, которая содержит по меньшей мере один сополимер пропилена и α-олефина, имеющий содержание пропилена от около 60 мол.% до около 99,5 мол.% и содержание α-олефина от около 0,5 мол.% до около 40 мол.%, при этом сополимер имеет плотность от около 0,86 до около 0,90 г на кубический сантиметр и композиция имеет скорость течения расплава от около 120 до около 6000 г в 10 минут, определенную при 230°С в соответствии с методом тестирования D 123 8-Е ASTM; и после этого, собирание композитного потока на формирующей поверхности с образованием эластичного, совместно сформованного нетканого полотна.
16. Способ по п.15, в котором скорость течения расплава композиции составляет от около 170 до около 1500 г в 10 мин.
17. Способ по п.15, в котором термопластическая композиция содержит от около 0,001 вес.% до около 15 вес.% поверхностно-активного вещества.
18. Способ по п.15, в котором поток впитывающего материала объединяют с первым и вторым потоками выдуваемых из расплава волокон.
19. Способ по п.15, в котором первый поток и второй поток выдуваемых из расплава волокон подают из соответствующих первой и второй экструзионных головок, каждая из которых ориентирована под углом от около 45° до 55° относительно плоскости, тангенциальной экструзионным головкам.
20. Способ по п.15, в котором полотно образует наружную поверхность, имеющую трехмерную текстуру, такую, которая включает множество пиков и впадин.